(57)【要約】      （修正有）【課題】科学技術の発達や向上にともない様々な繊維構造物への機能性を付与された製品であり、繊維業界では健康的で安全な衣料、快適な生活環境及び医療分野での制菌．ＭＲＳＡ感染症を予防するための繊維製品の技術開発、商品化となるこれら繊維構造物へ安全で環境人体適応性に優れ、医療分野への対応も可能な耐久性のある繊維構造物への抗ウィルス・制菌加工法を提供する。【解決手段】親水性の置換基を有する２−ヒドロキシ−４．６−ジクロロ−１．３．５−トリアジンナトリウム塩・ジアミノベンゼンスルフォン酸アルカリ塩及び塩化ジデシルジメチルアンモニウムを共存させ含浸あるいは浸漬させた後、酸結合剤を用いてアルカリ浴に調液し繊維構造物を３０℃〜９０℃の熱処理を実施する加工工程を有することを特徴とする耐久性のある繊維構造物への抗ウィルス・制菌加工法。【選択図】なし【特許請求の範囲】
【請求項１】
親水性の置換基を有する２−ヒドロキシ−４．６−ジクロロ−１．３．５−トリアジンナトリウム塩・ジアミノベンゼンスルフォン酸アルカリ塩及び塩化ジデシルジメチルアンモニウムを共存させ浴中吸尽法及びパッドドライ法を用いて熱処理を付して耐久性のある繊維構造物への抗ウィルス・制菌性能を付与、向上させる加工法。
【請求項２】
繊維構造物がアミノ基、アルコール性水酸基及びカルボキシル基を有していることを特徴とする耐久性のある繊維構造物への抗ウィルス・制菌性能を付与、向上させる加工法。
【請求項３】
請求項１〜２の構造物を共存させ３０℃〜９０℃の熱処理する加工法を有することを特徴とする耐久性のある繊維構造物への抗ウィルス・制菌性能を付与、向上させる加工法。
【請求項４】
請求項１〜３の水溶液中に苛性ソーダー、炭酸ナトリウム及び炭酸水素ナトリウムを少なくとも一種用いてＰｈ８．０〜１３．０のアルカリ浴に調液することを特徴とする繊維構造物へ耐久性のある抗ウィルス・制菌性能を付与、向上させる加工法。
【請求項５】
請求項１〜４に記載のいずれかの繊維構造物からなるスーツ・ジャケット・ボトムなどの衣料類、カジュアル衣料、シャツ類、ユニホーム類、トレッキング類、調理士衣料などのアウター類。
【請求項６】
請求項１〜４に記載のいずれかの繊維構造物からなる靴下・ショーツ・ガードル・スリップ・ブラジャー・パンティ、その他のランジェリー、ファンデーション等の下着類。
【請求項７】
請求項１〜４に記載のいずれかの繊維構造物からなるドクターコート・ナースコート・介護用エプロン・介護用シーツ・マスク・オムツ類・生理用品などの医療用品類。
【請求項８】
請求項１〜４に記載のいずれかの繊維構造物からなる布団・枕・毛布・シーツ・寝具用カバー類などの寝具類。
【請求項９】
請求項１〜４に記載のいずれかの繊維構造物からなる鞄・靴・手袋・シート類、テーブルクロス類、カーシート類、椅子・カーペット・カーテン・壁紙・クロスなどの工業製品類。
【請求項１０】
請求項１〜４に記載のいずれかの皮繊維構造物からなる鞄・靴・バック・シート・カーシート類。
【発明の詳細な説明】
【技術分野】
【０００１】  本発明は親水置換基を有する２−ヒドロキシ−４．６−ジクロロ−１．３．５−トリアジンナトリウム塩・ジアミノベンゼンスルフォン酸アルカリ塩及び塩化ジデシルジメチルアンモニウムを共存させた水溶液中に繊維構造物を含浸あるいは浸漬させ熱処理工程を実施することにより繊維構造物に耐久性のある抗ウィルス・制菌性能を付与、向上させるものである。より具体的には親水置換基を有する２−ヒドロキシ−４．６−ジクロロ−１．３．５−トリアジンナトリウム塩・ジアミノベンゼンスルフォン酸アルカリ塩及び塩化ジデシルジメチルアンモニウムを共存させた水溶液を酸結合剤を用いてアルカリ浴に調液し繊維構造物を含浸（パッド．ドライ法）あるいは浸漬（浴中吸尽法）させ３０℃〜９０℃の熱処理を付し、繊維構造物に耐久性のある抗ウィルス・制菌性能を付与、向上させて安全で環境・人体適応性に優れ医療分野への対応も可能な繊維構造物の市場を拡大させる、耐久性のある抗ウィルス・制菌性能を付与、向上させる加工法である。
【技術背景】
【０００２】  近年、科学技術の発達、向上に伴って繊維構造物への様々な機能を付与された技術が紹介されている。
【０００３】  しかし、地球温暖化や人間の健康問題等で機能性を重視しつつも環境に優しく、安全で人体適合性に優れ、衛生的で健康的な生活環境を訴追するライフスタイルへと消費者ニーズを変化させている。
【０００４】  この様な人間の生活環境の中で近年豚インフルエンザから変異してヒトからヒトへ感染するようになった新型インフルエンザが地球的な規模で拡大して多くの人間が死亡している。
【０００５】  又、世界保健機構（ＷＨＯ）によると鳥インフルエンザは現在のところ感染者は少ないが、新型インフルエンザに比べ非常に毒性が強く致死率が極端に高いとの報告がされている。
【０００６】  鳥インフルエンザについてもヒトからヒトへの感染は起きていないとの報告もあるが、将来鳥インフルエンザ由来の新型がヒトに感染するような状況も予測され、世界レベルでの社会や経済に深刻な打撃を与える可能性があると指摘されている。
【０００７】  又、１９８０年頃からＭＲＳＡ（Ｍｅｔｈｉｃｉｌｉｎ．Ｒｅｓｉｓｔａｎｔ．Ｓｔａｐｈｙｌｏｃｏｃｕｓ．Ａｕｒｅｕｓ）感染症患者が急増している。その対応策として医療用抗菌・制菌繊維製品や高齢者社会の到来とともに寝たきり老人・病人などの皮膚の保護や悪臭防止対策として抗菌防臭加工製品が提案され商品・製品化されている。
【０００８】  これらのことを受けて多くの繊維関連企業及び加工製造業はエネルギーの高騰、産業構造の低コスト地域への移行で不況化にあるもののこれらの指向を敏感に取り入れ大学及び製薬会社との協力を得ながら差別化商品・製品として提案している。
【０００９】  すなわち、繊維構造物上でウィルスの活性化を抑制し医療用抗菌制菌の繊維製品の研究開発、商品・製品販売に力を注いで繊維不況対策を模索しているのが現状である。
【００１０】  ヒト及び動物を侵す代表的なウィルスとして、インフルエンザウィルスがあり、インフルエンザ及び肺炎を引き起こす病気とされ伝搬の経路は飛沫とされている。
【００１１】  ウィルスは接触、飛沫及び蚊の媒体によってヒトや動物の赤血球に収着され、赤血球の基質に存在するシアリン酸という物質にウィルスが作用し、両者は酵素と基質の関係で細胞内で増殖し、発病すると考えられている。
【００１２】  しかし、ヒト及び動物を侵すウィルス病の体液性免疫において回復患者やワクチン被接種者の血清中に中和抗体が存在してウィルスと結合して無毒化する働きがあるとされるが一旦発病すると治療面においてウィルスに特効的に作用する科学療法剤は皆無とされている。
【００１３】  この様な報告が公表される中で、ウィルスのヒトへの感染予防策の製品、商品及び消毒液が発表され、販売されている。
【００１４】  ウィルスの活性化を失わせるためには１００℃の熱湯で消毒すれば１０分間以上耐えるウィルスは無いとされている。
【００１５】  消毒液の中では塩素やホルマリンがウィルスを殺菌する力が強いとされている。
【００１６】  又、波調２．５３７Åの紫外線はウィルスを不活性化する力が強く、ワクチンを製造する時にウィルスを殺すのに使用されている。
【００１７】  これらの公知の事実に基づいて、手洗いに用いる食塩水の電解により精製される次亜塩素酸での殺菌技術、コロナ放電によるオゾンでの殺菌技術、電気放電による紫外線での殺菌技術及び商品・製品が発表され、販売されている。しかし、これらの殺菌技術には消毒溶液中に残留塩素や次亜塩素酸が必要不可欠であり塩素による有害性の指摘や刺激臭がありヒトへの安全性に問題がある。
【００１８】  繊維製品においては、無機の金属類を合成樹脂で被膜固着させ紫外線を照射して活性酸素を発生させウィルスを不活性化させる光触媒の技術を用いた繊維製品が発表されているが紫外線を長時間照射しないと抗ウィルス効果は無い。この事は無機の金属類から発生させる活性酸素が抗ウィルスに効果があるのか、紫外線による抗ウィルス効果なのか、この加工を施された繊維製品の抗ウィルス性能には疑問を提さざるを得ない。
【００１９】  繊維製品を着用すると汗・皮脂・垢など人体の皮膚から代謝老廃物が繊維構造物の表面に付着して皮膚常在細菌や外部より付着した細菌（微生物）はこれらを栄養源として増殖する。
【００２０】  この繊維構造物での細菌（微生物）を殺菌するのが制菌加工で法である。
【００２１】  現状の制菌加工法は、後処理加工法と原糸改良加工法に大別できる。
【００２２】  後処理加工法で制菌性能を付与する加工方法はスプレー法・浸漬法・パッド法及びコーティング法などがあり、制菌効果のある薬剤及び無機の金属類を合成樹脂やシロキサン誘導体で繊維構造物に熱固着させる。一般的には仕上げ工程での最終段階で処理をする。
【００２３】  原糸改良加工法については練り込み法を採用するが無機の金属類を微分化させ化合繊維構造物に混在させる。
【００２４】  後処理加工法は単に抗菌剤を繊維構造物に熱固着で被膜化するだけであり、洗濯を実施すると繊維構造物の摩擦によって合成樹脂並び抗菌剤が脱落してしまう。原糸改良法についても混在しているだけであるので耐久性のある抗菌及び制菌効果は得られない。
【００２５】  なお、これらの加工方法は合成樹脂やシロキサン誘導体を用いるためホルマリンの発生及び発ガン性の指摘における着衣の安全性に問題がある。加工後の残留薬剤及び排水・廃水は生物化学的酸素要求量（Ｂ．Ｏ．Ｄ）負荷を高める。
【００２６】  本発明に用いる親水性の置換基を有するジハロゲノトリアジン系化合物を用いた繊維構造物の抗菌防臭・制菌加工方法が提案されている（特許文献１）
【００２７】
【特許文献１】  特願２００８−２８７１４９（特許請求の範囲）  しかし、この特許文献１の技術では、効果及び使用する抗菌剤のいずれにおいても相違するものである。
【特許文献１】  特許３４１５５７６号公報（特許請求の範囲）
【発明の開示】
【発明が解決しようとする課題】
【００２８】  すなわち本発明の目的は、親水性置換基を有する２−ヒドロキシ−４．６−ジクロロ−１．３．５−トリアジンナトリウム塩・ジアミノベンゼンスルフォン酸アルカリ塩及び塩化ジデシルジメチルアンモニウムを共存させた水溶液を酸結合剤を用いてアルカリ浴に調液し繊維構造物を含浸（パッド．ドライ法）あるいは、浸漬（浴中吸尽法）させ３０℃〜９０℃の熱処理を付し繊維構造物に耐久性のある抗ウィルス・制菌性能を付与、向上させて安全で環境、人体適応性に優れ医療分野への対応も可能な繊維構造物の市場を拡大させる加工法である。【００２９】  更にアミノ基（ＮＨ２基）・アルコール性水酸基（ＯＨ基）・カルボキシル基（ＣＯＯＨ基）など（Ｈ）部位を有する繊維構造物に、抗ウイルス・制菌性能を付与・向上させる加工法である。
【問題を解決するための手段】
【００３０】  上記課題を解決するために、本発明に係る繊維構造物の抗ウィルス・制菌加工法は、親水性置換基を有する２−ヒドロキシ−４．６−ジクロロ−１．３．５−トリアジンナトリウム塩・ジアミノベンゼンスルフォン酸アルカリ塩及び塩化ジデシルジメチルアンモニウムを共存させ含浸（パッド．ドライ法）あるいは浸漬（浴中吸尽法）を用いる。
【００３１】  前記水溶液を酸結合剤を用いてアルカリ浴に調液して、繊維構造物を含浸あるいは、浸漬した後３０℃〜９０℃までの熱処理することを特徴とするものである。
【００３２】  本発明において用いる親水性置換基を有する２−ヒドロキシ−４．６−ジクロロ−１．３．５−トリアジンナトリウム塩は化学式Ｃ３ＯＮ３ＣＩ２Ｎａ・官報公示整理番号５−９８８（化審法）・ＣＡＳ．ＮＯ２７３６−１８−７とされる物質である。
【００３３】  本発明において用いる、ジアミノベンゼンスルフォン酸アルカリ塩は化学式Ｃ６Ｈ８Ｏ３Ｎ２ＳＮａ・官報公示整理番号３−２０５７（化審法）ＣＡＳ．ＮＯ３１７７−２２−８とされる物質である。
【００３４】  本発明において用いる、塩化ジデシルジメチルアンモニウムは化学式Ｃ２２Ｈ４８Ｃｌ・官報公示整理番号２−１８４（化審法）・ＣＡＳ．ＮＯ７１７３−５１−５とされる物質である。
【００３５】  前記物質を共存させた水溶液をアルカリ浴に調液するためには、苛性ソーダ、炭酸ナトリウム及び炭酸水素ナトリウムを少なくとも一種を用いる。
【００３６】  「パッド．ドライ法」は連続乾熱処理温度を６０℃〜９０℃として繊維構造物を実質的に乾燥するまでの熱処理を用いる。加工機としてシリンダー乾燥機・シュリンク乾燥機及びテンター乾燥機などがある。６０℃〜９０℃に乾燥機内及びシリンダーの温度を設定して３分間〜２０分間かけて実質的に乾燥するまでの処理をすれば良い。
【００３７】  「浴中吸尽法」は昇温熱処理を用いて水浴液温度３０℃〜９０℃までの加工を実施する。加工機として液流染色機・ウインス染色機・ジッカー染色機及びワッシャー染色機などがあり反応染色を実施する染色方法とよく似た条件で加工することが出来る。第一次の熱処理として３０℃〜６０℃まで２０分間〜３０分間かけて徐々に昇温、第二次の熱処理として６０℃〜９０℃の処理温度の時間は３０分間〜６０分間が好ましい。急激に昇温すると親水性の置換基を有する２−ヒドロキシ−４．６−ジクロロ−１．３．５−トリアジンナトリウム塩のＣｌ基が加水分解を引き起こし、ジアミノベンゼンスルフォン酸の有するＮＨ２基及び塩化ジデシルジメチルアンモニウム有するＣＨ３基の（Ｈ）部位に有効に共有結合を実施しないのみならず繊維構造物の有する（Ｈ）部位に有効的な共有結合及び造塩結合を実施しない。より具体的には昇温温度は２℃／分以下である事が好ましい。
【００３８】  また本発明に用いる繊維構造物は分子中にアミノ基（ＮＨ２基）・アルコール系水酸基（ＯＨ基）及びカルボキシル基（ＣＯＯＨ基）など（Ｈ）ハロゲン水素部位を有した置換基を有していることが必須条件であり、絹・ウール・綿・麻などの天然有機素材、レーヨン・キュプラなどの再生繊維、ナイロン等があげられる。更に皮革・羽毛も考えられる。
【００３９】  前記のジアミノベンゼンスルフォン酸及び塩化ジデシルジメチルアンモニウムは２−ヒドロキシ−４，６−ジクロロ−１．３．５−トリアジンナトリウム塩と熱処理における電子置換性における、共有結合及び造塩結合を実施して繊維構造物の（Ｈ）部位に立体的な網目構造としてトリアジン環を構成して被膜化し耐久性のある抗ウィルス・制菌制を付与、向上させることができると考えられる。
【発明の効果】
【００４０】  本発明に用いる塩化ジデシルジメチルアンモニウムは陽イオン性界面活性剤であり、毒性が低く、安全な消毒剤である。
【００４１】  しかし、化学情報においてヒトの手や指にも適応して細菌類に効果があり、ウィルス、結核菌及び細菌胞子（芽胞）には無効であると記載されている。
【００４２】  本発明に用いる物質、２−ヒドロキシ−４．６−ジクロロ−１．３．５−トリアジンナトリウム塩・ジアミノベンゼンスルフォン酸アルカリ塩及び塩化ジデシルジメチルアンモニウムも化審法「第一種．第二種特定化学物質」及び「第一種〜第三種．監視科学物質」に該当しない化審法をクリアした安全な物質である。
【００４３】  本発明に用いる薬剤及び製造方法によって得られる抗ウィルス・制菌性能を付与・向上された繊維構造物は、残留塩素及び次亜塩素酸を繊維内部に保持することを回避させる。すでに製品、商品化され販売されている、抗菌性能．抗ウィルス繊維製品に用いられている合成樹脂やシロキサン誘導体から発生されるホルマリンも回避させることができる。又長時間の紫外線の照射も必要としない。
【００４４】  更に本発明に用いる設備は既存及び遊休の染色機や乾燥機を用いれば良い。更に繊維加工業のみならず、洗濯業者やクリーニング店でも簡単に加工・製造ができるなど、優れた経済性のもとで、従来規制・制約の多かった衣料分野・工業資材・寝装用品・医療分野まで繊維製品の用途を広く拡大できる、耐久性のある抗ウィルス・制菌加工法である。
【００４５】  具体的には、カジュアル衣料・ユニホームなどの一般衣料、枕・布団・シーツなどの寝装分野、ドクターコート・ナースコート・マスク・介護用品などの医療分野、靴下・ショーツ・ランジェリー・ファンデーションなどの下着用途・カーシート・カーペット・カーテン・壁紙・クロスなどの工業用資材、皮革製品などに使用できる。
【００４６】  このように、本発明の耐久性のある繊維構造物の抗ウィルス・制菌加工方法は技術的価値・実用的価値が高く、新型インフルエンザへの対応や、将来ヒトへの感染が予測される、毒性が強く致死率の高い鳥インフルエンザ予防への対応など、地球規模の健康問題に寄与できる。更に加工、製造過程におけるエネルギー削減及び排水・廃水における生物化学的酸素要求量（Ｂ．Ｏ．Ｄ）の負荷削減にも寄与するなど、環境問題にも寄与し構造不況下にある繊維業界・加工業界・アパレル業界などに大いに貢献する事ができるものであるのみならずヒトの健康を保持し、世界的な社会・経済への打撃を抑止することができる。
【発明を実施するための最良の形態】
【００４７】  以下、本発明において望ましい実施の形態とともに詳細に説明する。【００４８】  本発明の繊維構造物の抗ウィルス・制菌加工方法は親水性置換基を有する２−ヒドロキシ−４，６−ジクロロ−１．３．５−トリアジンナトリウム塩・ジアミノベンゼンスルフォン酸アルカリ塩及び塩化ジデシルジメチルアンモニウムを共存させた水溶液を酸結合剤を用いてアルカリ浴に調液し、繊維構造物を含浸（パッド．ドライ法）あるいは、浸漬（浴中吸尽法）させ３０℃〜９０℃の熱処理工程を有するものである。【００４９】  ここで繊維構造物にアミノ基（ＮＨ２基）・アルコール性水酸基（ＯＨ基）・カルボキシル基（ＣＯＯＨ基）など（Ｈ）ハロゲン水素の末端基を有している事が必須条件である。【００５０】  含浸とは該構造物に親水性置換基を有する２−ヒドロキシ−４．６−ジクロロ−１．３．５−トリアジンナトリウム塩・ジアミノベンゼンスルフォン酸アルカリ塩及び塩化ジデシルジメチルアンモニウムを共存させた水溶液を含ませることをいう。含浸させる手段は浸漬・スプレー・シャワーなどの適宣の方法によって行う事ができる。酸結合剤にてアルカリ液に調液された水溶液が含浸されている状態で繊維構造物を３０℃〜９０℃での熱処理工程に付すものである。【００５１】  本発明の製造方法・反応形態を説明する。【００５２】  繊維構造物の耐久性ある抗ウィルス・制菌加工法は親水性置換基を有する２−ヒドロキシ−４．６−ジクロロ−１．３．５−トリアジンナトリウム塩・ジアミノベンゼンスルフォン酸アルカリ塩及び塩化ジデシルジメチルアンモニウムを共存させ酸結合剤を用いてＰｈ８．０〜１３．０のアルカリ浴に調液する。その後３０℃〜９０℃の熱処理を付す。【００５３】  反応形態を説明する。親水性置換基を有する２−ヒドロキシ−４．６−ジクロロ−１．３．５−トリアジンナトリウム塩・ジアミノベンゼンスルフォン酸アルカリ塩及び塩化ジデシルジメチルアンモニウムはアルカリ浴の３０℃〜６０℃の中で第一次の共有反応及び造塩反応を実施する。親水性置換基を有する２−ヒドロキシ−４．６−ジクロロ−１．３．５−トリアジンナトリウム塩のトリアジン環は、第一部位ＯＮａ基、第二部位Ｃｌ基、第三部位Ｃｌを有する。ジアミノベンゼンスルフォン酸のトリアジン環は、第一部位ＮａＳＯ３基、第二．第三部位ＮＨ２基を有する。塩化ジデシルジメチルアンモニウムは第四部位にＣＨ３基を有する。塩化シアヌールの塩素の化合物との反応性は芳香族アミン＞脂肪族アミン＞アルコール＞フェノールの順である事は公知であるから、２−ヒドロキシ−４．６−ジクロロ−１．３．５−トリアジンナトリウム塩はジアミノベンゼンスルフォン酸のＮＨ２基と中間生成物を構成しつつ、遂次塩化ジデシルジメチルのＣＨ３基と反応してモノクロルトリアジン環を有する生成物となる。この時点において酸結合剤の有するＮａ基と塩化ジデシルジメチルアンモニウムの有するＣｌ基も造塩反応を実施してＮａＣｌ（塩）となって存在する。第一次の熱処理として３０℃〜６０℃の水溶液中での塩化シアヌールの電子置換性により繊維構造物の（Ｈ）ハロゲン水素部位との反応するという事より、共有結合及び造塩結合による酸化還元によるＮａＣｌ（塩）の���成と抗ウィルス・制菌性能の付与・向上に寄与する中間合成物が生成されるものと推定する。その後６０℃〜９０℃における第二次の熱処理を実施するが、塩化シアヌールのＣＩ基の反応性はＮＨ２＞ＯＨ＞ＳＨ＞ＣＯＯＨの順である事が公知である。この熱処理を実施する時間の中で第一次の熱処理によって合成された中間合成物が第二次の熱処理によって繊維構造物の（Ｈ）ハロゲン部位と共有結合及びジアミノベンゼンスルフォン酸アルカリ塩のＮａ部位と造塩結合を実施、繊維構造物に網目的な、立体的トリアジン環の酸化還元反応において、ウィルスの不活性化及び制菌性能を有する安全な有効塩素が繊維構造物にＰｉｃｏレベルで被膜化して耐久性のある抗ウィルス．制菌性能の付与・向上が実現できる。【００５４】  殺菌や抗菌性のある界面活性剤には陰イオン性界面活性剤・陽イオン性界面活性剤・両性界面活性剤などがありそれぞれに特徴を有している。【００５５】  陽イオン性界面活性剤はウィルス・結核菌・細菌胞子（発芽）には無効であると科学情報に記載されているが塩化ジデシルジメチルアンモニウムはこの類に属している。【００５６】  ウィルスの化学的組成は核酸を主要成分とする複合タンパク質である。陽イオン性界面活性剤、第四級アンモニウム塩及び塩化ベンザルコニウムはウィルスの細胞膜へ吸着及び取り込まれ、細胞の物性変化をもたらし、破裂させることによりウィルスの不活化を実現させる。【００５７】  本発明の耐久性のある繊維構造物の抗ウィルス・制菌性能のシステムは以下の様に考えられる。【００５８】  ２−ヒドロキシ−４．６−ジクロロ−１．３．５−トリアジンナトリウム塩は酸結合剤との電子置換性により強い−イオンを帯びたトリアジン環を構成し、そのトリアジン環にジアミノベンゼンスルフォン酸アルカリ塩及び塩化ジデシルジメチルアンモニウムの有する（Ｈ）ハロゲン水素部位が共有結合及び造塩結合し合成されたＮａＣｌと共存して繊維構造物に被膜化している。更に塩化ジデシルジメチルアンモニウムの有する（−Ｃｌ）は酸結合剤の有するＮａ基及びジアミノベンゼンスルフォン酸アルカリ塩の有するＮａ基と造塩結合してＮａＣｌを合成すると推定する。繊維構造物はアミノ基・アルコール水酸基及びカルボシル基を有して（Ｈ）ハロゲン水素を有して、繊維構造内部に水分を有している。この事は電子置換性によって生成された安全で有効な塩素を有する食塩水（ＮａＣｌ＋Ｈ２Ｏ）を高濃度で保持していることとなる。繊維構造物にウィルス及び細菌は複合タンパク質とされているので、これらが繊維構造物に付着すると、これらの有するアミノ酸（ＮＨ２）へ有効な塩素が酸化還元反応を実施ＨＣｌ（塩化水素）を発生させウィルス及び細菌のアミノ酸を（ＮＨ−）として破壊してウィルスの不活性化及び殺菌効果が得られると考えられる。【００５９】  この事は、陽イオン性界面活性剤、第四級アンモ二ウム塩及び塩化ベンザルコニウムのウィルス・結核菌・細菌胞子（芽胞）に無効との科学的な情報をくつがえす理論となる。従って２−ヒドロキシ−４．６−ジクロロ−１．３．５−トリアジンナトリウム塩及びジアミノベンゼンスルフォン酸アルカリ塩及び塩化ジデシルジメチルとの共有結合及び造塩結合は繊維構造物が���持する水分と酸化還元反応の相乗効果により耐久性のある抗ウィルス・制菌性能を繊維構造物に付与・向上できる。【００６０】  本発明に用いる加工薬剤２−ヒドロキシ−４．６−ジクロロ−１．３．５−トリアジンナトリウム塩は、ドイツ公開特許第２３５７２５２号公報、あるいはアメリカ特許第５６０１９７１号明細書等に記載があるように公知の合成法に準じて合成することができる。【００６１】  これらの繊維構造物は、綿や糸の段階、織編物製品、不織布あるいは工程途中の半製品などに加工することも可能である。これらは親水性置換基を有する２−ヒドロキシ−４．６−ジクロロ−１．３．５−トリアジンナトリウム塩と反応することができる反応基を有する繊維からなる繊維構造物である。【００６３】  本発明において前記薬剤並び化合物を共存させ、繊維構造物の耐久性のある抗ウィルス・制菌性能を付与・向上させる製造方法には「浴中吸尽法」と「パッド．ドライ法」があるが好ましくは「浴中吸尽法」を用いる。しかし、近年の石油エネルギーの高騰によるコスト合理化には「パッド．ドライ法」の優位性も無視する事はできない。【００６４】  本発明において前記薬剤及び化合物を用いて繊維構造物へ耐久性のある抗ウィルス・制菌性能を向上・付与させる製造方法「浴中吸尽法」の概要を説明する。昇温熱処理を用いる加工機は液流染色機・ウインス染色機・ジッカー染色機・ワッシャー染色機などを用いる。繊維構造物の総重量に対し、浴比１：６０以下になる様、染色機内の水量にする。この時の水の温度は３０℃以下の条件が好ましい。親水性の置換基を有する２−ヒドロキシ−４．６−ジクロロ−１．３．５−トリアジンナトリウム塩を薬剤純度１００％換算で０．１％〜１０％（ｏ．ｍ．ｓ）・ジアミノベンゼンスルフォン酸アルカリ塩０．０１％〜１０％（ｏ．ｍ．ｓ）及び塩化ジデシルジメチルアンモニウムを０．０１％〜１０％（ｏ．ｍ．ｓ）共存させ仕込む。苛性ソーダー・炭酸ナトリウム及び炭酸水素ナトリウムから選ばれた少なくとも一種の酸結合剤を用いてＰｈ８．０〜１３．０のアルカリ浴に調液する。調液が終了すれば、約５分間〜１０分間３０℃以下の水温を条件として稼動、調液された加工液が充分繊維構造物内へ含浸あるいは浸漬させる。充分含浸あるいは浸漬させるためには加工液の濃度を高める必要があるが無水盲硝を適当量仕込んでも良い。その後第一次の昇温熱処理として０．１℃〜２℃／分の条件で６０℃まで２０分間〜３０分間かけて徐々に昇温熱処理を実施する。この時は親水性の置換基を有する２−ヒドロキシ−４．６−ジクロロ−１．３．５−トリアジンナトリウム塩の第一次反応部位（Ｃｌ基）はアルカリ浴中ではジアミノベンゼンスルフォン酸の部位（ＮＨ２基）と電子置換反応を実施ＯＨ−ＮＨとして共有結合し新たな生成化合物となる。更に塩化ジデシルジメチルアンモニウムの部位（ＣＨ３基）はＯＨ−ＣＨ２と電子置換反応を実施して溶液はモノクロルトリアジン環を有する新たな生成化合物と造塩反応により生成されたＮａＣｌを混在する加工液となる。従って、急激な昇温は２−ヒドロキシ−４．６−ジクロロ−１．３．５−トリアジンナトリウム塩の（Ｃｌ基）が加水分解を引き起こし、有効な電子置換反応を実施��ないため、徐々に昇温熱処理を実施することを必修とする。第二次の昇温熱処理として６０℃〜９０℃で第二次反応部位（Ｃｌ基）は繊維構造物の有するアミに基（ＮＨ２基）はＯＨ−ＮＨ−、アルコール系水酸基（ＯＨ基）はＯ−、カルボキシル基（ＣＯＯＨ基）はＣＯＯ−としてトリアジン環と共有結合する。繊維構造物と電子置換させ共有結合させるためには、３０分間〜９０分間の熱処理工程を必修とする。その後水洗い、湯洗い、酸中和などの処理を実施、乾燥すれば繊維構造物に耐久性のある抗ウィルス・制菌性能が付与された製品が得られる。【００６５】  また本発明においては３０℃〜９０℃の「昇温熱処理」並び「連続熱処理」が含まれていれば良い。【００６６】  以下、実施例によって本発明を更に詳細に説明するが、本発明はこれらの実施例に制約されるものではない。【００６７】実施例１
ガラス容器の中へ水温２５℃として、２−ヒドロキシ−４．６−ジクロロ−１．３．５−トリアジンナトリウム塩１０％水溶液の中へジアミノベンゼンスルフォン酸をｏ．ｗ．ｓ５％投入して撹拌混合した剤を作成し、この剤を８ｃｃ容器内へ投入した。無水盲硝１０ｇ、炭酸ナトリウム５ｇ、炭酸水素ナトリウム１０ｇ、塩化ジデシルジメチルアンモニウム８０％濃度液５ｃｃ投入し撹拌混合した。この加工液の中へＪＩＳ規格（標準白布）４０ｇ投入し含浸・浸漬した後５分間稼動した。その後約２０分間かけて６０℃まで昇温稼動した後電熱機を使用して８０℃まで昇温稼動して８０℃の温度を保持しつつ撹拌稼動を３０分間実施した。その後、排水を実施し、水洗い５分間、約５０℃の水温度で酢酸を用いて１５分間酸中和稼動し排水、水洗いを実施した。その後、綿に使用する風合い加工剤を用いて乾燥を実施した。得られた布帛について、京都府立医科大学においてＪＩＳ  Ｌ−１９０２菌液吸尽法に準じて鳥インフルエンザの不活性化評価を実施した。更にＪＩＳ  Ｌ−１９０２菌液吸尽法において供試菌ＭＲＳＡ（Ｍｅｔｈｉｃｉｌｌｉｎ  Ｒｅｓｉｓｔａｎｔ  Ｓｔａｐｈｙｌｏｃｏｃｃｕｓ  Ａｖｒｅｖａ）  ＬＬＤ  １６７７の抗菌性試験を（財）日本化学繊維協会で評価した結果を表１に示す。【００６８】比較例１
実施例１で加工した布帛を京都府織物・機械金属振興センターにて洗濯方法ＪＩＳ  Ｌ  ０２１７  １０３法にて洗濯回数５０回として実施した。評価した結果を表１に示す。【００６９】実施例２
液流染色機内へ水温２５℃として５００ｇ、２−ヒドロキシ−４．６−ジクロロ−１．３．５−トリアジンナトリウム塩１０％水溶液８ｋｇ、ジアミノベンゼンスルフォン酸アルカリ塩４００ｇ、炭酸水素ナトリウム５ｋｇ、塩化ジデシルジメチルアンモニウム８０％濃度にて、３００ｃｃを浴内へ投入して撹拌混合した。浴内へウール１００％生地、重量３２ｋｇを投入して５分間含浸・浸漬する稼動を実施した。その後１．５℃／分で３０分間かけて６０℃まで昇温稼動を実施、６０℃〜６５℃の水温を４０分間保持、連続稼動を実施した。その後４０℃まで昇温工程を実施した後、排水した。その後、４０℃の水温で１０分間稼動し、排水を実施した。その後、約５０℃の水温で酢酸を用いて１５分間  酸中和稼動し、排水した後再度湯洗いを実施し者絨をした後、テンター乾燥機において乾燥し、最終のフルデカ工程を実施した。得られた布帛について京都府立医科大学においてＪＩＳ  Ｌ−１９０２  菌液吸収法に準じて鳥インフルエンザの不活性化評価を実施した。更にＪＩＳ  Ｌ−１９０２  菌液吸収法（抗菌防臭性能評価）を（財）日本化学繊維検査協会で評価した結果を表２に示す。【００７０】比較例２
実施例２で使用したものと同じ布帛を、前記薬剤を用いず実施例２と同様に評価した結果を表２に示す。【００７１】  新たな加工法で加工した繊維製品の鳥インフルエンザに対する抗ウィルス効果
京都府立医科大学  今西二郎  扇谷えり子
［目的］
新たな布加工技術で加工した布について、鳥インフルエンザに対して抗ウィルス効果が認められるか試験する。
［材料］
綿（ＪＩＳ標準白布）  ▲１▼  新たな布加工技術で加工した布    未洗濯
▲２▼  新たな布加工技術で加工した布    ５０回洗濯
▲３▼  未加工の布：Ｂｌａｎｋ
鳥インフルエンザウィルス    Ａ／Ｄｕｃｋ／Ｈｏｎｇ  ｋｏｎｇ／３４２／７８（Ｈ５Ｎ２）
ＭＤＣＫ細胞
［方法］
１）ウィルス不活性化試験
▲１▼被検材料布それぞれ２ｃｍ×５ｃｍにカットし、１２１℃、１５分間高圧蒸気厳滅菌して乾燥させた。
▲２▼滅菌布をチューブに入れて、ダルベッコＭＥＭ培地で３×１０５  ＰＦＵ／１５０μｌに調整したウィルス液１５０μｌを布に浸み込ませた。ＷＯＯＬは疎水性であったので、培地にｔｗｅｅｎ２０を０．０５％添加したものでウィルス液を調整した。ｔｗｅｅｎ２０を０．０５％添加した倍地がウィルス感染価に影響をおよぼさないことを予備試験で確認した。
▲３▼密栓して４℃に２４時間静置した。
▲４▼ダルベッコＭＥＭ培地８５０μｌを添加してボルテックスし布に浸みこませたウィルスを培地中に放出させ、サンプル液とした。
▲５▼サンプル液中のウィルス感染価をプラークアッセイによって測定した。
２）プラークアッセイ
▲１▼サンプル液をＭＥＭ培地で１０段階希釈した。
▲２▼前日にＭＤＣＫ細胞を播種しておいた６ｗｅｌｌ−ｐｌａｔｅの上清を除き、ＰＢＳ（−）で２回洗浄した後、それぞれのサンプル希釈液を１００μｌ／ｗｅｅｌで２ｗｅｅｌずつ接種した。
▲３▼１時間ウィルスを吸着させた後、トリプシン加、０．８％アガロース維持培地を４ｍｌ／ｗｅｅｌ添加した。
▲４▼３７℃、５％  ＣＯ２  インキュベーター下に置き、２日間培養した。
▲５▼感染細胞をダルタルアルデヒドで固定し、アガロース維持培地を取り除いて、クリスタルバイオレットで染色した。
▲６▼各ｗｅｅｌのプラーク数をカウントして、各サンプルのｐｌａｑｕｅ  ｆｏｒｍｉｎｇ  ｕｎｉｔ（ＰＦＵ）を算出した。
▲７▼各被検材料布についてそれぞれ３サンプルずつ作製して行い、それぞれのＰＦＵの平均を求めて、未加工布（Ｂｌａｎｋ）サンプル液に対する、加工布サンプル液のウィルス感染価の減少率をもって抗ウィルス効果を評価した。
【表１−１】
2011179157.tif 000002
【表１−２】
2011179157.tif 000003
【００７２】被検材料    ウール
▲１▼新たなウール加工技術で加工した布
▲２▼未加工の布    Ｂｌａｎｋ
【表２−１】
2011179157.tif 000004
【表２−２】
2011179157.tif 000005
【００７３】  京都府立医科大学．今西二郎教授及び扇谷えり子准教授における「新たな加工法で加工した繊維製品の鳥インフルエンザウィルスにおける、抗ウィルス効果について、鳥インフルエンザウィルス  Ａ／Ｄｕｃｋ／Ｈｏｎｇ  ｋｏｎｇ／３４２／７８（Ｈ５Ｎ２）の綿に対するウィルスとの２４時間接触では、新たな加工法で加工した綿の未洗濯生地においてウィルス減少率が綿加工品では９９．８７％（平均）及び京都府織物・機械金属センターにおいてＬＩＳ  Ｌ  ０２１７  １０３法に準拠して５０回洗濯を実施した生地においてウィルス減少率が９９．９２％（平均）でどちらも鳥インフルエンザウィルス（Ｈ５Ｎ２）に対するウィルス効果が認められた。この結果は陽イオン性界面活性剤（塩化ジデシルジメチルアンモニウム）は科学情報によると細菌類には効果があるがウィルス・結核菌・細菌胞子（芽胞）には無効であるとの情報を根本的にくつがえす評価となった。更に（財）日本科学繊維検査協会での抗菌試験においても未洗濯、ＬＩＳ  Ｌ  ０２１７  １０３法準拠における供試験、ＭＲＳＡ（Ｍｅｔｈｉｃｉｌｌｉｎ  Ｒｅｓｉｓｔａｎｔ  Ｓｔａｐｈｙｌｏｃｏｃｃｕｓ  Ａｕｒｅｕａ）ｌｌＤ  １６７７（社）繊維評価技術協議会における制菌性の基準値は、殺菌活性値０．０以上であるため未洗濯殺菌活性値＞３．１、ＬＩＳ  Ｌ  ０２１７  １０３法  洗濯５０回殺菌活性値＞３．１であり、いずれにおいても制菌性能が認められた。これらの結果、本発明の繊維構造物への耐久性のある抗ウィルス・制菌性能を付与・向上させる加工法を実証することとなった。【００７４】  前記、ウールに対する評価も京都府立医科大学において評価を実施した、鳥インフルエンザウィルス（Ｈ５Ｎ２）に対する抗ウィルス性は認められたが、綿に対してより抗ウィルスの評価が低く、ウールの持っている疎水性が界面活性剤Ｔｗｅｅｎ２０の０．０５％添加では布に表面にウィルス液が広がっただけでウールに充分浸透していなかったことも考えられるとの報告が記された。更に（財）日本科学繊維検査協会での抗菌防臭性能評価においては（社）繊維評価技術協議会における抗菌性の基準値は静菌活性値が２．２以上で抗菌防臭効果が認められるが＞５．４となり耐久性のある抗菌防臭性能をも実証した。これらの結果、本発明の繊維構造物への耐久性のある抗ウィルス・制菌性能を付与・向上させる加工法を実証することとなった。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
繊維構造物に抗ウィルス・制菌性能を付与することを目的とする繊維構造物の抗ウィルス・制菌加工法であって、
2−ヒドロキシ−4,6−ジクロロ−1,3,5−トリアジンナトリウム、ジアミノベンゼンスルフォン酸ナトリウム及び塩化ジデシルジメチルアンモニウムを共存させた処理浴を用いて、浴中吸尽法（浸漬加熱法）又はパッド・ドライ法（含浸乾燥法）を用いて、熱処理を前記繊維構造物に付すことを特徴とする繊維構造物の抗ウィルス・制菌加工法。
【請求項２】
前記繊維構造物が、アミノ基、アルコール性水酸基及びカルボキシル基のいずれかを有するものであることを特徴とする請求項１記載の繊維構造物の抗ウィルス・制菌加工法。
【請求項３】
前記浴中吸尽法を、処理浴のｐｈ：8.0〜13.0、昇温速度：２℃／分以下、昇温後浴温：６０〜９０℃×６０〜３０分の条件で施すことを特徴とする請求項１又は２記載の繊維構造物の抗ウィルス・制菌加工法。
【請求項４】
前記パッド・ドライ法を、パッディング浴のｐｈ：8.0〜13.0、連続乾燥：６０〜９０℃×２０〜３分の各条件で施すことを特徴とする請求項１又は２記載の繊維構造物の抗ウィルス・制菌加工法。
【請求項５】
請求項１〜４に記載のいずれかの抗ウィルス・制菌加工法で処理された繊維構造物で形成されてなり、衣料品・医療用品類・寝具類、工業製品類のいずれかであることを特徴とする繊維製品。
【請求項６】
請求項１〜４に記載のいずれかの抗ウィルス・制菌加工法で処理された皮状繊維構造物で形成されてなり、鞄・靴・バッグ・シート・カーシート類のいずれかであることを特徴とする皮状繊維製品。
【請求項７】
繊維構造物に抗ウィルス・制菌性能を付与することを目的とする繊維構造物の加工法に使用する処理浴（パッディング浴を含む。）であって、
2−ヒドロキシ−4,6−ジクロロ−1,3,5−トリアジンナトリウム、
ジアミノベンゼンスルフォン酸ナトリウム、及び
塩化ジデシルジメチルアンモニウム、
を必須成分とし、ｐｈ8.0〜13．0に調整されてなることを特徴とする繊維構造物用抗ウィルス・制菌加工処理浴。
【手続補正２】
【補正対象書類名】明細書
【補正対象項目名】全文
【補正方法】変更
【補正の内容】
【発明の詳細な説明】
【技術分野】
【０００１】
本発明は親水置換基を有する2−ヒドロキシ−4，6−ジクロロ−1,3，5−トリアジンナトリウム、ジアミノベンゼンスルフォン酸アルカリ塩及び塩化ジデシルジメチルアンモニウムを共存させた水溶液中に繊維構造物を含浸あるいは浸漬させ熱処理工程を実施することにより繊維構造物に耐久性のある抗ウィルス・制菌性能を付与するものである。具体的には親水置換基を有する2−ヒドロキシ−4,6−ジクロロ−1,3,5−トリアジンナトリウム、ジアミノベンゼンスルフォン酸ナトリウム、及び塩化ジデシルジメチルアンモニウムを共存させた水溶液を酸結合剤を用いてアルカリ浴に調液し繊維構造物を含浸（パッド.ドライ法）あるいは浸漬（浴中吸尽法）させ60〜90℃の熱処理を付し、繊維構造物に耐久性のある抗ウィルス・制菌性能を付与する。本発明の繊維構造物の抗ウィルス・制菌加工法は、安全で環境・人体適応性に優れ医療分野への対応も可能な繊維構造物の市場を拡大させることが可能となる。
【背景技術】
【０００２】
近年、科学技術の発達、向上に伴って繊維構造物への様々な機能を付与された技術が紹介されている。
【０００３】
しかし、地球温暖化や人間の健康問題等で機能性を重視しつつも環境に優しく、安全で人体適合性に優れ、衛生的で健康的な生活環境を訴追するライフスタイルへと消費者ニーズを変化させている。
【０００４】
この様な人間の生活環境の中で近年豚インフルエンザから変異してヒトからヒトへ感染するようになった新型インフルエンザが地球的な規模で拡大して多くの人間が死亡している。
【０００５】
また、世界保健機構（WHO）によると鳥インフルエンザは現在のところ感染者は少ないが、新型インフルエンザに比べ非常に毒性が強く致死率が極端に高いとの報告がされている。
【０００６】
鳥インフルエンザについてもヒトからヒトへの感染は起きていないとの報告もあるが、将来鳥インフルエンザ由来の新型がヒトに感染するような状況も予測され、世界レベルでの社会や経済に深刻な打撃を与える可能性があると指摘されている。
【０００７】
さらに、1980年頃からMRSA（Methicilin．Resistant．Staphylococus．Aureus）感染症患者が急増している。その対応策として医療用の制菌繊維製品や高齢者社会の到来とともに寝たきり老人・病人などの皮膚の保護や悪臭防止対策として制菌防臭加工製品が提案され商品・製品化されている。
【０００８】
これらのことを受けて多くの繊維関連企業及び加工製造業はエネルギーの高騰、産業構造の低コスト地域への移行で不況化にあるもののこれらの指向を敏感に取り入れ大学及び製薬会社との協力を得ながら差別化商品・製品として提案している。
【０００９】
すなわち、繊維構造物上でウィルスの活性化を抑制し医療用抗菌（制菌）の繊維製品の研究開発、商品・製品販売に力を注いで繊維不況対策を模索しているのが現状である。
【００１０】
ヒト及び動物を侵す代表的なウィルスとして、インフルエンザウィルスがあり、インフルエンザ及び肺炎を引き起こす病気とされ伝搬の経路は飛沫とされている。
【００１１】
ウィルスは接触、飛沫及び蚊の媒体によってヒトや動物の赤血球に収着され、赤血球の基質に存在するシアリン酸という物質にウィルスが作用し、両者は酵素と基質の関係で、細胞内で増殖し、発病すると考えられている。
【００１２】
しかし、ヒト及び動物を侵すウィルス病の体液性免疫において回復患者やワクチン被接種者の血清中に中和抗体が存在してウィルスと結合して無毒化する働きがあるとされるが一旦発病すると治療面においてウィルスに特効的に作用する科学療法剤は皆無とされている。
【００１３】
この様な報告が公表される中で、ウィルスのヒトへの感染予防策の製品、商品及び消毒液が発表され、販売されている。
【００１４】
ウィルスの活性化を失わせるためには100℃の熱湯で消毒すれば10分間以上耐えるウィルスは無いとされている。
【００１５】
消毒液の中では塩素やホルマリンがウィルスを殺菌する力が強いとされている。
【００１６】
また、波長2.537Åの紫外線はウィルスを不活性化する力が強く、ワクチンを製造する時にウィルスを殺すのに使用されている。
【００１７】
これらの公知の事実に基づいて、手洗いに用いる食塩水の電解により精製される次亜塩素酸での殺菌技術、コロナ放電によるオゾンでの殺菌技術、電気放電による紫外線での殺菌技術及び商品・製品が発表され、販売されている。しかし、これらの殺菌技術には消毒溶液中に残留塩素や次亜塩素酸が必要不可欠であり塩素による有害性の指摘や刺激臭がありヒトへの安全性に問題がある。
【００１８】
繊維製品においては、無機の金属類を合成樹脂で被膜固着させ紫外線を照射して活性酸素を発生させウィルスを不活性化させる光触媒の技術を用いた繊維製品が発表されているが紫外線を長時間照射しないと抗ウィルス効果は無い。この事は、無機の金属類から発生させる活性酸素が抗ウィルスに効果があるのか、紫外線による抗ウィルス効果なのか、この加工を施された繊維製品の抗ウィルス性能には疑問である。
【００１９】
繊維製品を着用すると汗・皮脂・垢など人体の皮膚から代謝老廃物が繊維構造物の表面に付着して皮膚常在細菌や外部より付着した細菌（微生物）はこれらを栄養源として増殖する。
【００２０】
この繊維構造物での細菌（微生物）を殺菌するのが制菌加工法である。
【００２１】
現状の制菌加工法は、後処理加工法と原糸改良加工法に大別できる。
【００２２】
後処理加工法で制菌性能を付与する加工方法はスプレー法・浸漬法・パッド法及びコーティング法などがあり、制菌効果のある薬剤及び無機の金属類を合成樹脂やシロキサン誘導体で繊維構造物に熱固着させる。一般的には仕上げ工程での最終段階で処理をする。
【００２３】
原糸改良加工法については練り込み法を採用するが無機の金属類を微分化させ化合繊維構造物に混在させる。
【００２４】
後処理加工法は単に制菌剤を繊維構造物に熱固着で被膜化するだけであり、洗濯を実施すると繊維構造物の摩擦によって合成樹脂並び制菌剤が脱落してしまう。原糸改良法についても混在しているだけであるので耐久性のある制菌及び制菌効果は得られない。
【００２５】
なお、これらの加工方法は合成樹脂やシロキサン誘導体を用いるためホルマリンの発生及び発ガン性の指摘における着衣の安全性に問題がある。加工後の残留薬剤及び排水・廃水は生物化学的酸素要求量（Ｂ.Ｏ.Ｄ）負荷を高める。
【００２６】
本発明に用いる親水性の置換基を有するジハロゲノトリアジン系化合物を用いた繊維構造物の制菌防臭・制菌加工方法（特許文献１）や、有機天然繊維材料の形態加工法（特許文献２）が提案されている。
しかし、特許文献１に係る抗菌防臭・制菌加工方法は、効果及び使用する制菌剤のいずれにおいても相違するものである。また、特許文献２の有機天然繊維材料の形態加工法も、本発明とは、目的・構成・効果が異質である。
【先行技術文献】
【特許文献】
【００２７】
【特許文献１】特開2010−90523（特願2008-287149）（特許請求の範囲）
【特許文献２】特許3415576号公報（特許請求の範囲）
【発明の開示】
【発明が解決しようとする課題】
【００２８】
すなわち本発明の目的は、親水性置換基を有する2−ヒドロキシ−4.6−ジクロロ−1.3.5−トリアジンナトリウム、ジアミノベンゼンスルフォン酸ナトリウム及び塩化ジデシルジメチルアンモニウムを共存させた水溶液を、酸結合剤（ｐｈ調節剤）を用いてアルカリ浴に調液し繊維構造物を含浸（パッド.ドライ法）あるいは、浸漬（浴中吸尽法）させ60〜90℃の熱処理を付し繊維構造物に耐久性のある抗ウィルス・制菌性能を付与、向上させて安全で環境、人体適応性に優れ医療分野への対応も可能な繊維構造物の市場を拡大させる加工法である。
【００２９】
更にアミノ基（NH2基）・アルコール性水酸基（OH基）・カルボキシル基（COOH基）など反応性（Ｈ）部位（以下、単に（Ｈ）部位という。）を有する繊維構造物に、抗ウイルス・制菌性能を付与する加工法である。ここで、（Ｈ）部位とは、「活性水素」と同義である。
【課題を解決するための手段】
【００３０】
上記課題を解決するために、本発明に係る繊維構造物の抗ウィルス・制菌加工法は、親水性置換基を有する2−ヒドロキシ−4.6−ジクロロ−1.3.5−トリアジンナトリウム、ジアミノベンゼンスルフォンナトリウム及び塩化ジデシルジメチルアンモニウムを共存させ含浸（パッド.ドライ法）あるいは浸漬（浴中吸尽法）を用いる。
【００３１】
前記水溶液を酸結合剤を用いてアルカリ浴に調液して、繊維構造物を含浸あるいは、浸漬した後60℃〜90℃の熱処理することを特徴とする。
【００３２】
本発明において用いる親水性置換基を有する2−ヒドロキシ−4.6−ジクロロ−1.3.5−トリアジンナトリウムは化学式Ｃ3ＯＮ3ＣＩ2Ｎａ・官報公示整理番号5-988（化審法）・ＣＡＳ.ＮＯ．2736-18-7とされる物質である。
【００３３】
本発明において用いる、ジアミノベンゼンスルフォン酸ナトリウムは化学式Ｃ6Ｈ8Ｏ3Ｎ2ＳＮａ・官報公示整理番号3-2057（化審法）ＣＡＳ.ＮＯ．3177-22-8とされる物質である。
【００３４】
本発明において用いる、塩化ジデシルジメチルアンモニウムは化学式Ｃ22Ｈ48Ｃｌ・官報公示整理番号2-184（化審法）・ＣＡＳ.ＮＯ．7173-51-5とされる物質である。
【００３５】
前記物質を共存させた水溶液をアルカリ浴に調液するためには、苛性ソーダ、炭酸ナトリウム及び炭酸水素ナトリウムを少なくとも一種を用いる。
【００３６】
「パッド.ドライ法」は連続乾熱処理温度を60℃〜90℃として繊維構造物を実質的に乾燥するまでの熱処理を用いる。加工機としてシリンダー乾燥機・シュリンク乾燥機及びテンター乾燥機などがある。60℃〜90℃に乾燥機内及びシリンダーの温度を設定して3〜20分間かけて実質的に乾燥するまでの処理をすれば良い。
【００３７】
「浴中吸尽法（浸漬加熱法）」は、昇温熱処理を用いて水浴液温度30℃〜90℃までの加工を実施する。加工機として液流染色機・ウインス染色機・ジッカー染色機及びワッシャ−染色機などがあり反応染色を実施する染色方法とよく似た条件で加工することが出来る。第一次の熱処理として30℃〜60℃まで20分間〜30分間かけて徐々に昇温、第二次の熱処理として60℃〜90℃の処理温度の時間は30分間〜60分間が好ましい。急激に昇温すると親水性の置換基を有する2−ヒドロキシ−4.6−ジクロロ−1.3.5−トリアジンナトリウムのＣｌ基が加水分解を引き起こし、ジアミノベンゼンスルフォン酸ナトリウムの有するＮＨ2基及び塩化ジデシルジメチルアンモニウム有するＣＨ3基の（Ｈ）部位に有効に共有結合を実施しないのみならず繊維構造物の有する（Ｈ）部位に有効的な共有結合及び造塩結合を実施しない。より具体的には昇温温度は2℃／分以下である事が好ましい。
【００３８】
また本発明に用いる繊維構造物は分子中にアミノ基（ＮＨ2基）・アルコール系水酸基（ＯＨ基）及びカルボキシル基（ＣＯＯＨ基）など（Ｈ）ハロゲン水素部位を有した置換基を有していることが必須条件であり、絹・ウール・綿・麻などの天然有機素材、レーヨン・キュプラなどの再生繊維、ナイロン等があげられる。更に皮革・羽毛も考えられる。
【００３９】
前記のジアミノベンゼンスルフォン酸ナトリウム及び塩化ジデシルジメチルアンモニウムは2−ヒドロキシ−4.6−ジクロロ−1.3.5−トリアジンナトリウムと熱処理における電子置換性により、共有結合及び造塩結合を実施して繊維構造物の（Ｈ）部位に立体的な網目構造としてトリアジン環を構成して被膜化し耐久性のある抗ウィルス・制菌性を付与することができると考えられる。
【発明の効果】
【００４０】
本発明に用いる塩化ジデシルジメチルアンモニウムは陽イオン性界面活性剤であり、毒性が低く、安全な消毒剤である。
【００４１】
しかし、化学情報においてヒトの手や指にも適応して細菌類に効果があり、ウィルス、結核菌及び細菌胞子（芽胞）には無効であると記載されている。
【００４２】
本発明に用いる物質、2−ヒドロキシ−4.6−ジクロロ−1.3.5−トリアジンナトリウム、ジアミノベンゼンスルフォン酸ナトリウム及び塩化ジデシルジメチルアンモニウム  も化審法「第一種.第二種特定化学物質」及び「第一種〜第三種.監視化学物質」に該当しない化審法をクリアした安全な物質である。
【００４３】
本発明に用いる薬剤及び製造方法によって得られる抗ウィルス・制菌性能を付与した繊維構造物は、残留塩素及び次亜塩素酸を繊維内部に保持することを回避させる。すでに製品、商品化され販売されている、制菌性能.抗ウィルス繊維製品に用いられている合成樹脂やシロキサン誘導体から発生されるホルマリンも回避させることができる。又長時間の紫外線の照射も必要としない。
【００４４】
更に、本発明に用いる設備は既存及び遊休の染色機や乾燥機を用いれば良い。更に繊維加工業のみならず、洗濯業者やクリーニング店でも簡単に加工・製造ができるなど、優れた経済性のもとで、従来規制・制約の多かった衣料分野・工業資材・寝装用品・医療分野まで繊維製品の用途を広く拡大できる、耐久性のある抗ウィルス・制菌加工法である。
【００４５】
具体的には、カジュアル衣料・ユニホームなどの一般衣料、枕・布団・シーツなどの寝装分野、ドクターコート・ナースコート・マスク・介護用品などの医療分野、靴下・ショーツ・ランジェリー・ファンデーションなどの下着用途・カーシート・カーペット・カーテン・壁紙・クロスなどの工業用資材、皮革製品などに使用できる。
【００４６】
このように、本発明の耐久性のある繊維構造物の抗ウィルス・制菌加工法は技術的価値・実用的価値が高く、新型インフルエンザへの対応や、将来ヒトへの感染が予測される、毒性が強く致死率の高い鳥インフルエンザ予防への対応など、地球規模の健康問題に寄与できる。更に加工、製造過程におけるエネルギー削減及び排水・廃水における生物化学的酸素要求量（Ｂ.Ｏ.Ｄ）の負荷削減にも寄与するなど、環境問題にも寄与し構造不況下にある繊維業界・加工業界・アパレル業界などに大いに貢献する事ができるものであるのみならずヒトの健康を保持し、世界的な社会・経済への打撃を抑止することができる。
【発明を実施するための形態】
【００４７】
以下、本発明において望ましい実施の形態とともに詳細に説明する。
【００４８】
本発明の繊維構造物の抗ウィルス・制菌加工方法は親水性置換基を有する2−ヒドロキシ−4.6−ジクロロ−1.3.5−トリアジンナトリウム、ジアミノベンゼンスルフォン酸ナトリウム及び塩化ジデシルジメチルアンモニウムを共存させた水溶液を酸結合剤を用いてアルカリ浴に調液し、繊維構造物を含浸（パッド.ドライ法）あるいは、浸漬（浴中吸尽法）させ60℃〜90℃の熱処理工程を有するものである。
上記各化合物の各構造式を下記する。
【化１】
2011179157.tif 000006
【化２】
2011179157.tif 000007
【化３】
2011179157.tif 000008
【００４９】
ここで繊維構造物は、アミノ基（ＮＨ2基）・アルコール性水酸基（ＯＨ基）・カルボキシル基（ＣＯＯＨ基）など、活性な（Ｈ）部位を有する極性基（末端基）を有している事が必須条件である。
【００５０】
含浸とは該構造物に親水性置換基を有する2−ヒドロキシ−4.6−ジクロロ−1.3.5−トリアジンナトリウム、ジアミノベンゼンスルフォン酸ナトリウム及び塩化ジデシルジメチルアンモニウムを共存させた水溶液を含ませることをいう。含浸させる手段は、浸漬・スプレー・シャワーなどの適宣の方法によって行う。そして、酸結合剤にてアルカリ液に調液された水溶液が含浸されている状態で繊維構造物を60℃〜90℃での熱処理工程に付すものである。
【００５１】
本発明の製造方法・反応形態を説明する。
【００５２】
繊維構造物の耐久性ある抗ウィルス・制菌加工法は親水性置換基を有する2−ヒドロキシ−4,6−ジクロロ−1,3,5−トリアジンナトリウム、ジアミノベンゼンスルフォン酸ナトリウム及び塩化ジデシルジメチルアンモニウムを共存させ酸結合剤を用いてｐｈ8.0〜13.0のアルカリ浴に調液する。その後30℃〜90℃の熱処理を付す。
【００５３】
反応形態を説明する。親水性置換基を有する2−ヒドロキシ−4,6−ジクロロ−1.3.5−トリアジンナトリウム、ジアミノベンゼンスルフォン酸ナトリウム及び塩化ジデシルジメチルアンモニウムはアルカリ浴の30℃〜60℃の中で第一次の共有結合反応及び造塩反応を実施する。
親水性置換基（極性基）を有する2−ヒドロキシ−4,6−ジクロロ−1,3,5−トリアジンナトリウムのトリアジン環は、１位置ＯＮａ基、２位置Ｃｌ基、３位置Ｃｌを有する。
ジアミノベンゼンスルフォン酸ナトリウムは、１位置ＮａＳＯ3基、２，３位置ＮＨ2基を有する。塩化ジデシルジメチルアンモニウムは、Ｎに結合する２個のデシル基とともに２個のＣＨ3基を有する。
塩化シアヌールの塩素（Ｃｌ）の、化合物との反応性は芳香族アミン＞脂肪族アミン＞アルコール＞フェノールの順である事は公知である。このため、2−ヒドロキシ−4.6−ジクロロ−1.3.5−トリアジンナトリウムは、ジアミノベンゼンスルフォン酸の２個のＮＨ2基（芳香族アミン）と反応（脱塩化水素）して２個のモノクロルトリアジン環が結合した一次中間結合体を生成する。該モノクロルトリアジン環のＯＮａ基のナトリウムイオンと、塩化ジデシルジメチルアンモニウム（第四級アンモニウム塩）の第四級アンモニウムイオンが置換して二次中間結合体を生成する。
この時点においてトリアジン環から脱離したＮａイオンや酸結合剤の有するＮａ+イオンと、塩化ジデシルジメチルアンモニウムから分離したＣｌ-イオンも造塩反応を実施してＮａＣｌ（塩）となって存在すると考えられる。
第一次の熱処理として30℃〜60℃の水溶液中での塩化シアヌールの電子置換性（求核置換性）により、繊維構造物の活性な（Ｈ）部位と反応して共有結合及び造塩結合によるＮａＣｌ（塩）の合成と抗ウィルス・制菌性能の付与・向上に寄与する、一次中間結合体が生成されるものと推定される。
その後60℃〜90℃における第二次の熱処理を実施するが、塩化シアヌールのＣｌ基の反応性はＮＨ2＞ＯＨ＞ＳＨ＞ＣＯＯＨの順である事が公知である。
この熱処理を実施する時間の中で第一次の熱処理によって生成した一次中間結合体が、さらに、第二次の熱処理によって生成した二次中間結合体が、繊維構造物の（Ｈ）部位と共有結合、さらには、Ｃｌ-イオンを介して、ジアミノベンゼンスルフォン酸ナトリウムのＮａ+イオンと造塩結合する。こうして、繊維構造物に、ＮａＣｌ水溶液を保持する立体的（網目的）なトリアジン環の形成することにより、酸化還元反応を介して、ウィルスの不活性化及び制菌性能を有する安全な有効塩素が繊維構造物にピコ（Ｐｉｃｏ）レベルで被膜化して耐久性のある抗ウィルス・制菌性能の付与が実現できる。
【００５４】
殺菌や制菌性のある界面活性剤には、陰イオン性界面活性剤・陽イオン性界面活性剤・両性界面活性剤などがあり、それぞれに特徴を有している。
【００５５】
陽イオン性界面活性剤は、ウィルス・結核菌・細菌胞子（発芽）には無効であると科学情報に記載されているが塩化ジデシルジメチルアンモニウム（第四級アンモニウム塩）はこの類に属している。
【００５６】
ウィルスの化学的組成は核酸を主要成分とする複合タンパク質である。陽イオン性界面活性剤、第四級アンモニウム塩及び塩化ベンザルコニウムはウィルスの細胞膜へ吸着及び取り込まれ、細胞の物性変化をもたらし、破裂させることによりウィルスの不活化を実現させる。
【００５７】
本発明の耐久性のある繊維構造物の抗ウィルス・制菌性能のシステムは以下の様に考えられる。
【００５８】
2−ヒドロキシ−4.6−ジクロロ−1.3.5−トリアジンナトリウムは、酸結合剤との電子置換性により強い−イオンを帯びたトリアジン環を構成し、そのトリアジン環にジアミノベンゼンスルフォン酸ナトリウム及び塩化ジデシルジメチルアンモニウムが共有結合及び造塩結合し合成されたＮａＣｌと共存して繊維構造物に被膜化している。
更に、塩化ジデシルジメチルアンモニウムの有する塩素イオンは、酸結合剤の有するＮａイオン及びジアミノベンゼンスルフォン酸ナトリウムの有するＮａイオンと造塩結合してＮａＣｌを合成すると推定される。繊維構造物が有するアミノ基、アルコール水酸基及びカルボキシル基等は、極性基（親水基）であり、繊維構造内部に水分を有している。この事は電子置換性によって生成された安全で有効な塩素を有する食塩水（ＮａＣｌ＋Ｈ2Ｏ）を高濃度で保持していることとなる。繊維構造物にウィルス及び細菌は複合タンパク質とされているので、これらが繊維構造物に付着すると、これらの有するアミノ酸（ＮＨ2）へ有効な塩素が酸化還元反応を実施し ＨＣｌ（塩化水素）を発生させウィルス及び細菌のアミノ酸を（ＮＨ−）として破壊してウィルスの不活性化及び殺菌効果が得られると考えられる。
【００５９】
この事は、陽イオン性界面活性剤、第四級アンモニウム塩及び塩化ベンザルコニウムのウィルス・結核菌・細菌胞子（芽胞）に無効との科学的な情報をくつがえす理論となる。従って2−ヒドロキシ−4,6−ジクロロ−1,3,5−トリアジンナトリウム及びジアミノベンゼンスルフォン酸ナトリウム及び塩化ジデシルジメチルアンモニウムとの共有結合及び造塩結合は繊維構造物が保持する水分と酸化還元反応の相乗効果により耐久性のある抗ウィルス・制菌性能を繊維構造物に付与できる。
【００６０】
本発明に用いる加工薬剤2−ヒドロキシ−4.6−ジクロロ−1.3.5−トリアジンナトリウムは、ドイツ公開特許第2357252号公報、あるいはアメリカ特許第5601971号明細書等に記載があるように公知の合成法に準じて合成することができる。
【００６１】
これらの繊維構造物は、綿や糸の段階、織編物製品、不織布あるいは工程途中の半製品などに加工することも可能である。これらは親水性置換基を有する2−ヒドロキシ−4.6−ジクロロ−1.3.5−トリアジンナトリウムと反応することができる反応基を有する繊維からなる繊維構造物である。
【００６２】
本発明において前記薬剤並び化合物を共存させ、繊維構造物の耐久性のある抗ウィルス・制菌性能を付与する製造方法には「浴中吸尽法」と「パッド・ドライ法」があるが好ましくは「浴中吸尽法」を用いる。しかし、近年の石油エネルギーの高騰によるコスト合理化には「パッド・ドライ法」の優位性も無視する事はできない。
【００６３】
本発明において前記薬剤及び化合物を用いて繊維構造物へ耐久性のある抗ウィルス・制菌性能を付与させる製造方法「浴中吸尽法」の概要を説明する。昇温熱処理を用いる加工機は液流染色機・ウインス染色機・ジッカー染色機・ワッシャー染色機などを用いる。繊維構造物の総重量に対し、浴比1：60以下になる様、染色機内の水量にする。この時の水の温度は30℃以下の条件が好ましい。親水性の置換基を有する2−ヒドロキシ−4.6−ジクロロ−1.3.5−トリアジンナトリウムを薬剤純度100％換算で0.1％〜10％（ｏ.ｍ.ｓ）、ジアミノベンゼンスルフォン酸ナトリウムを0.01％〜10％（ｏ.ｍ.ｓ）及び塩化ジデシルジメチルアンモニウムを0.01％〜10％（ｏ.ｍ.ｓ）共存させ仕込む。苛性ソーダ、炭酸ナトリウム及び炭酸水素ナトリウムから選ばれた少なくとも一種の酸結合剤を用いてｐｈ8.0〜13.0のアルカリ浴に調液する。調液が終了すれば、約5分間〜10分間30℃以下の水温を条件として稼動、調液された加工液が充分繊維構造物内へ含浸あるいは浸漬させる。充分含浸あるいは浸漬させるためには加工液の濃度を高める必要があるが無水盲硝を適当量仕込んでも良い。その後第一次の昇温熱処理として0.1℃〜2℃／分の条件で60℃まで20分間〜30分間かけて徐々に昇温熱処理を実施する。この時は親水性の置換基を有する2−ヒドロキシ−4.6−ジクロロ−1.3.5−トリアジンナトリウムの第一次反応部位（Ｃｌ基）はアルカリ浴中ではジアミノベンゼンスルフォン酸の二個のＮＨ2基と電子置換反応（求核置換反応）を実施して共有結合（―ＮＨ−）を介して、二個のモノクロロトリアジン環ナトリウムを有する新たな一次生成化合物となる。さらに、各モノトリアジン環には、塩化ジデシルジメチルアンモニウムの第四級アンモニウムイオンが、Ｎａイオンとイオン交換して、イオン性結合で結合した新たな生成化合物となる。こうして、溶液はモノクロルトリアジン環を有する新たな生成化合物と造塩反応により生成されたＮａＣｌを混在する加工液となる。
【００６４】
従って、急激な昇温は2−ヒドロキシ−4,6−ジクロロ−1,3,5−トリアジンナトリウムの（Ｃｌ基）が加水分解を引き起こし、上記のような有効な電子置換反応を実施しないため、徐々に昇温熱処理を実施することを必須とする。第二次の昇温熱処理として60℃〜90℃で第二次反応部位（Ｃｌ基）は繊維構造物の有するアミノ基（ＮＨ2基）は−ＮＨ−Ｏ−を、アルコール系水酸基（ＯＨ基）は−Ｏ−を、カルボキシル基（ＣＯＯＨ基）は−（ＣＯ）Ｏ−を、それぞれ、介してトリアジン環と共有結合する。繊維構造物と電子置換させ共有結合させるためには、30分間〜90分間の熱処理工程を必須とする。その後水洗い、湯洗い、酸中和などの処理を実施、乾燥すれば繊維構造物に耐久性のある抗ウィルス・制菌性能が付与された製品が得られる。
【００６５】
また本発明においては30℃〜90℃の「昇温熱処理」並び「連続熱処理」が含まれていれば良い。
【００６６】
以下、実施例によって本発明を更に詳細に説明するが、本発明はこれらの実施例に制約されるものではない。
なお、本発明の効果を確認するために、下記（１）鳥インフルエンザのウィルス不活性化試験を京都府立医科大学で、及び、下記（２）制菌性評価試験を日本化学繊維協会で、それぞれ実施した。また、加工品（試験片）の洗濯はJIS L-0217に準じて京都府織物・機械金属振興センターにて実施した。
【００６７】
（１）鳥インフルエンザのウィルス不活性化試験
下記方法により抗ウィルス効果を評価した。ウィルスは、鳥インフルエンザウィルス：Ａ/Duck/Hong  kong/342/78（H5N2）MDCK細胞を使用した。
被検材料布（試験片）それぞれ2ｃｍ×5ｃｍにカットし、121℃、15分間高圧蒸気滅菌して乾燥させた。
滅菌布をチューブに入れて、ダルベッコMEM培地で3×105  PFU/150μ1に調製したウィルス液150μ1を試験片（ウール）に浸み込ませた。ウールは疎水性であるので、培地にTween20(登録商標)を0.05％添加したものでウィルス液を調製した。Tween20を0.05％添加した培地がウィルス感染価に影響をおよぼさないことを予備試験で確認した。密栓して4℃に24時間静置した。
ダルベッコMEM培地850μ1を添加してボルテックスし布に浸みこませたウィルスを培地中に放出させ、サンプル液とした。
サンプル液中のウィルス感染価を下記プラークアッセイによって測定した。
１）サンプル液をMEM培地で10段階希釈した。
２）前日にMDCK細胞を播種しておいた6well-plateの上清を除き、PBS（-）で2回洗浄した後、それぞれのサンプル希釈液を100μ1/weelで2weelずつ接種した。
３）1時間ウィルスを吸着させた後、トリプシン添加0.8％アガロース維持培地を4ｍｌ/weel添加した。
４）37℃、5％  CO2  インキュベーター下に置き、2日間培養した。
５）感染細胞をダルタルアルデヒドで固定し、アガロース維持培地を取り除いて、クリスタルバイオレットで染色した。
６）各weelのプラーク数をカウントして、各サンプルのプラーク形成単位（PFU：plaque forming unit）を算出した。
（２）制菌性能評価試験：
JIS L-1902に準じて実施をした。
供試菌は、実施例1では、ＭＲＳＡ：Methicillin  Resistant  Staphylococcus  Aureua  llD  1677を、実施例２では、黄色ぶどう球菌：Staphylococcus  Aureus  ATCC  6538Pを、それぞれ使用した。
試験菌液は、界面活性剤（“Tween20”登録商標）0.05％を添加した。
【００６８】
＜実施例１＞
ガラス容器の中へ水温25℃とした、2−ヒドロキシ−4.6−ジクロロ−1.3.5−トリアジンナトリウム10％水溶液の中へジアミノベンゼンスルフォン酸ナトリウムをｏ.ｗ.ｓ5％投入して撹拌混合した剤を作成し、この剤を8ｃｃ容器内へ投入した。無水盲硝10ｇ、炭酸ナトリウム5ｇ、炭酸水素ナトリウム10ｇ、塩化ジデシルジメチルアンモニウム80％濃度液5ｃｃを投入し撹拌混合した。
この加工液の中へ、綿標準白布（ＪＩＳ規格）40ｇを投入し含浸・浸漬した後5分間稼動した。その後約20分間かけて60℃まで昇温稼動した後電熱機を使用して80℃まで昇温稼動して80℃の温度を保持しつつ撹拌稼動を30分間実施した。
その後、排水を実施し、水洗い5分間、約50℃の水温度で酢酸を用いて15分間酸中和稼動し排水、水洗いを実施した。その後、綿に使用する風合い加工剤を用いて乾燥を実施した。
【００６９】
＜実施例２＞
液流染色機内へ水温25℃として水500ｇ、2−ヒドロキシ−4.6−ジクロロ−1.3.5−トリアジンナトリウム10％水溶液8ｋｇ、ジアミノベンゼンスルフォン酸ナトリウム400ｇ、炭酸水素ナトリウム5ｋｇ、塩化ジデシルジメチルアンモニウム80％濃度300ｃｃを浴内へ投入して撹拌混合した。
浴内へウール生地（100％）32ｋｇを投入して5分間含浸・浸漬する稼動を実施した。
その後1.5℃／分で30分間かけて60℃まで昇温稼動を実施、60℃〜65℃の水温を40分間保持、連続稼動を実施した。
その後、40℃の水温で10分間稼動し、排水を実施した。その後、約50℃の水温で酢酸を用いて15分間  酸中和稼動し、排水した後、再度湯洗いを実施した後、テンター乾燥機において乾燥し、最終のフルデカ工程を実施した。
こうして得られた実施例１（綿標準白布の加工品）および実施例２（ウール100％生地の加工品）について、前述の方法により、１）鳥インフルエンザウィルスの不活性化評価試験、及び、２）制菌性能評価試験を実施した。
【００７０】
＜結果および考察＞
（１）実施例１：
１）鳥インフルエンザウィルスの不活性化評価試験の結果を表１−１に示す。
未洗濯でウィルス減少率：99.87％（平均）であったのに対し、５０回洗濯後でも、ウィルス減少率：99.92％（平均）であり、どちらも鳥インフルエンザウィルス（H5N2）に対するウィルス効果が認められた。
この結果は陽イオン性界面活性剤（塩化ジデシルジメチルアンモニウム）は科学情報によると細菌類には効果があるがウィルス・結核菌・細菌胞子（芽胞）には無効であるとの情報を根本的にくつがえす評価となった。
よって、本発明の繊維構造物への耐久性のある抗ウィルス性能を付与する加工法を実証することとなった。
【表１−１】
2011179157.tif 000009
【００７１】
２）制菌性能評価試験の結果を表１―２に示す。
本実施例の未洗濯および50回洗濯後の何れも、殺菌活性値：＞3.1であり、制菌性能が認められた。なお、（社）繊維評価技術協議会での「制菌性能有り」の殺菌活性値の基準値は「≧0.0」である。
したがって、本発明の繊維構造物への耐久性のある制菌性能を向上させる加工法を実証することとなった。
【表１−２】
2011179157.tif 000010
【００７２】
（２）実施例２：
１）鳥インフルエンザウィルスの不活性化評価試験の結果を表２−１に示す。
未洗濯でウィルス減少率：28.32％（平均）であった。
鳥インフルエンザウィルス（H5N2）に対する抗ウィルス性は認められたが、綿に対してより抗ウィルスの評価が低く、ウールの持っている疎水性が界面活性剤“Tween20”）の0.05％添加では布に表面にウィルス液が広がっただけでウールに充分浸透していなかったことも考えられる。
【表２−１】
2011179157.tif 000011
【００７３】
２）制菌性能評価の試験結果を表２−２に示す。
静菌活性値：＞5.4となり、制菌性能が認められた。なお、（社）繊維評価技術協議会での「制菌性有り」の静菌活性値の基準値は、「≧2.2」である。
したがって、本発明の繊維構造物（ウール）へ制菌性能を向上させる加工法を実証することとなった。
【表２−２】
2011179157.tif 000012